(57)【要約】【課題】耐磨耗性を向上させ、かつ耐析出性が良好な電子写真感光体、その製造方法、それを備える電子写真装置及び電子写真プロセスカートリッジを提供する。【解決手段】導電性支持体と該支持体上に形成される感光層とを有する電子写真感光体であって、該電子写真感光体の表面を形成する層が、少なくとも一つ以上の連鎖重合性官能基を有する化合物を含有する層に、電子線を照射することによって形成された層である電子写真感光体において、該電子線の照射における被照射体表面での電子線吸収線量率が１．０×１０3〜２．０×１０7Ｇｙ／ｓｅｃであることを特徴とする電子写真感光体、その製造方法、それを備える電子写真装置及び電子写真プロセスカートリッジ。【選択図】          なし【特許請求の範囲】
【請求項１】
導電性支持体と該支持体上に形成される感光層とを有する電子写真感光体であって、該電子写真感光体の表面を形成する層が、少なくとも一つ以上の連鎖重合性官能基を有する化合物を含有する層に電子線を照射することによって形成された層である電子写真感光体において、
該電子線の照射における被照射体表面での電子線吸収線量率が１．０×１０3〜２．０×１０7Ｇｙ／ｓｅｃであることを特徴とする電子写真感光体。
【請求項２】
前記電子線照射における被照射体表面での電子線吸収線量が１．０×１０3〜５．０×１０5Ｇｙの範囲であることを特徴とする請求項１に記載の電子写真感光体。
【請求項３】
前記電子線の加速電圧が５０〜２００ｋＶであることを特徴とする請求項１または２に記載の電子写真感光体。
【請求項４】
請求項１〜３のいずれか一項に記載の電子写真感光体を備えたことを特徴とする電子写真装置。
【請求項５】
請求項１〜３のいずれか一項に記載の電子写真感光体と帯電手段、現像手段及びクリーニング手段からなる群より選ばれる少なくともひとつの手段とを有し、これらが一体に支持され、かつ電子写真装置本体に着脱自在に構成されていることを特徴とする電子写真プロセスカートリッジ。
【請求項６】
導電性支持体と該支持体上に形成される感光層とを有する電子写真感光体の製造方法であって、少なくとも一つ以上の連鎖重合性官能基を有する化合物を含有する層に電子線を照射して硬化することにより、該電子写真感光体の表面を形成する層を形成する電子写真感光体の製造方法において、
該電子線の照射における被照射体表面での電子線吸収線量率が１．０×１０3〜２．０×１０7Ｇｙ／ｓｅｃであることを特徴とする電子写真感光体の製造方法。
【請求項７】
前記電子線の照射における被照射体表面での電子線吸収線量が１．０×１０3〜５．０×１０5Ｇｙの範囲であることを特徴とする請求項６に記載の電子写真感光体の製造方法。
【請求項８】
前記電子線の加速電圧が５０〜２００ｋＶであることを特徴とする請求項６または７に記載の電子写真感光体の製造方法。
【発明の詳細な説明】
【０００１】
【発明の属する技術分野】
本発明は電子写真感光体、該電子写真感光体の製造方法及び該電子写真感光体を備えた電子写真装置並びに電子写真プロセスカートリッジに関する。
【０００２】
【従来の技術】
近年、電子写真感光体に用いられる材料として有機光導電材料が、その無公害性、高生産性といった点で利点を有するため広く利用されている。これらの電子写真感光体は電気的及び機械的特性の双方を満足するために電荷発生層と電荷輸送層を積層した機能分離型の感光体として利用される場合が多い。
【０００３】
一方、当然のことながら電子写真感光体には適用される電子写真プロセスに応じた感度、電気的特性、さらには光学的特性を備えていることが要求される。特に繰り返し使用される感光体にあっては、その感光体の表面層にはコロナ帯電、画像露光、トナー現像、紙への転写、クリーニング処理といった電気的、機械的外力が直接加えられるため、それらに対する耐久性が要求される。具体的には、コロナ帯電時に発生するオゾンによる劣化のために感度低下、電位低下及び残留電位増加が起こったり、摺擦によって表面が摩耗したり傷が発生することなどに対する耐久性などが要求されている。
【０００４】
さらに感光体表面層には、トナー像の転写性や転写後の残留トナーのクリーニング性に優れていることが要求され、そのためには表面エネルギーが小さく、滑り性が高いことが必要であり、かつこれらの性能が繰り返し使用時にも低下しにくいことが望まれる。
【０００５】
感光体の表面は一般に薄い樹脂層であり、樹脂の特性が非常に重要である。上述の諸条件をある程度満足する樹脂として、近年アクリル樹脂、ポリカーボネート樹脂などが実用化されているが、前述したような特性の全てがこれらの樹脂で満足されるわけではなく、特に感光体の高耐久化を図る上では該樹脂の被膜硬度は十分高いとは言い難い。これらの樹脂を表面層形成用の樹脂としてもちいた場合でも繰り返し使用時において表面層の摩耗が起こり、さらに傷が発生する場合があるという問題点があった。
【０００６】
また、有機電子写真感光体の高感度化に対する要求から、電荷輸送物質などの低分子量化合物が感光層中に比較的大量に添加される場合が多く、電子写真感光体を長期にわたって保存する際に前述の低分子量成分が析出してしまい、層分離するといった問題もあった。
【０００７】
これらの問題点を解決する手段として、硬化性の樹脂を電荷輸送層用の樹脂として用いる試みが知られている（例えば、特許文献１参照。）。このように電荷輸送層用の樹脂に硬化性の樹脂を用い、電荷輸送層を硬化、架橋することによって機械的強度が増し、繰り返し使用時の耐削れ性、耐傷性は大きく向上し、かつ低分子量成分の析出防止に対しても多大な効果がある。
【０００８】
しかしながら、有機電荷輸送物質と結着樹脂とで構成される電荷輸送層においては、電荷輸送能が用いる樹脂に大きく依存するため、例えば硬度が十分高い硬化性樹脂では電荷輸送能が十分ではなくなり易く、繰り返し使用時に残留電位の上昇が見られるなど、これまでの系では高い硬度と十分な電荷輸送能の両立について検討の余地が残されていた。
【０００９】
以上の状況に対して本発明者らは、電子写真感光体の表面層を、少なくとも放射線照射よって連鎖重合可能な官能基を有する化合物を硬化させて形成することによって上記課題が大幅に改善されることを開示した（例えば、特許文献２参照。）。
【００１０】
【特許文献１】
特開平２−１２７６５２号公報
【特許文献２】
特開平１１−２６５０８５号公報
【００１１】
【発明が解決しようとする課題】
しかしながら、放射線を照射することによって連鎖重合性官能基を有する化合物を硬化して表面層を形成する場合には、放射線の照射方法によって感光体の特性が大きく変化することがあり、従って、感度などの電気的特性と硬さ、耐磨耗性などの機械的特性をより高い次元で両立することができる電子写真感光体を安定的に製造するためには、さらなる研究が必要とされていた。
【００１２】
本発明の目的は、優れた耐磨耗性及び耐析出性を有する電子写真感光体、それを備える電子写真装置及び電子写真プロセスカートリッジを提供することにある。
【００１３】
また、本発明の目的は、帯電能、感度、残留電位などに対し安定した性能を発揮することができる電子写真感光体及びそれを備える電子写真装置及び電子写真プロセスカートリッジを提供することにある。
【００１４】
さらに本発明の目的は、上記の良好な特性をもつ、電子写真感光体を安定的に製造することができる製造方法を提供することにある。
【００１５】
【課題を解決するための手段】
すなわち、本発明は、導電性支持体と、該支持体上に形成される感光層とを有する電子写真感光体であって、該感光体の表面を形成する層が、少なくとも一つ以上の連鎖重合性官能基を有する化合物を含有する層に電子線を照射することによって形成された層である電子写真感光体において、該電子線の照射における被照射体表面での電子線吸収線量率が１．０×１０3〜２．０×１０7Ｇｙ／ｓｅｃであることを特徴とする電子写真感光体である。
【００１６】
また、本発明は、導電性支持体と該支持体上に形成される感光層とを有する電子写真感光体の製造方法であって、少なくとも一つ以上の連鎖重合性官能基を有する化合物を含有する層に電子線を照射して硬化することにより、該電子写真感光体の表面を形成する層を形成する電子写真感光体の製造方法において、該電子線の照射における被照射体表面での電子線吸収線量率が１．０×１０3〜２．０×１０7Ｇｙ／ｓｅｃであることを特徴とする電子写真感光体の製造方法である。
【００１７】
また、本発明は、上記電子写真感光体を備えた電子写真装置及び電子写真プロセスカートリッジである。
【００１８】
【発明の実施の形態】
一般的に電子写真感光体の構成としては、電荷発生と電荷輸送の機能を別々の層に分担させた（１）積層型、導電性支持体の上に単一の感光層を設けた（２）単層型が挙げられる。
（１）  電荷輸送物質を含有する層／電荷発生物質を含有する層
（２）  電荷発生物質と電荷輸送物質を含有する層
【００１９】
本発明において、表面層とは、感光体の表面を形成する層をいい、（１）では、電荷輸送物質を含有する層が相当し、（２）の単層型では電荷発生物質と電荷輸送物質を含有する層がそれに当たる。また、（1）の、それぞれの層構成は逆層でもよく、その場合、電荷発生物質を含有する層が表面層となる。さらに、（１）、（２）及び（１）の逆層構成のものに対し保護層を設けることで、これを表面層とすることもできる。
【００２０】
本発明では、上記構成で、導電性支持体上に少なくとも電荷発生層と電荷輸送層がこの順に積層された構成である（１）の積層型が、感度や耐久性の面などより特に好ましく、さらに保護層をこの上に設けたものも同等に好ましい。
【００２１】
本発明における電子写真感光体の表面層は、少なくとも一つ以上の連鎖重合性官能基を有する化合物を含有した層に電子線を照射して該化合物を硬化することによって形成される。
【００２２】
本発明における、表面層を形成する連鎖重合性官能基を有する化合物に関し、以下に説明する。
【００２３】
本発明における連鎖重合とは、高分子物質の生成反応を大きく連鎖重合と逐次重合に分けた場合の前者の重合反応形態を示し、詳しくは例えば技報堂出版  三羽忠広著の「基礎  合成樹脂の化学（新版）」１９９５年７月２５日（１版８刷）Ｐ．２４に説明されているように、その形態が主にラジカルあるいはイオンなどの中間体を経由して反応が進行する不飽和重合、開環重合そして異性化重合などのことをいう。
【００２４】
本発明における連鎖重合性官能基とは、前述の反応形態のうち不飽和重合が可能な官能基を意味し、ラジカル、イオンなどによって不飽和基、例えばＣ＝Ｃ、Ｃ≡Ｃ、Ｃ＝Ｏ、Ｃ＝Ｎ、Ｃ≡Ｎなどが重合する反応であるが、主にはＣ＝Ｃによる場合が大部分である。
【００２５】
本発明においては、不飽和重合性官能基が少なくともアクリル基、メタクリル基及びスチレン基のいずれかを含むことが特に好ましい。さらに該感光体の表面層が、分子内に不飽和重合性官能基を有する化合物を含有する溶液を塗布後、放射線照射により該化合物を重合または架橋させ硬化することにより形成されることがより一層好ましい。
【００２６】
本発明における、連鎖重合性官能基を有する化合物は、その構造単位の繰り返しより、モノマーとオリゴマーに大別される。モノマーとは連鎖重合性官能基を有する構造単位の繰り返しが無く、比較的分子量の小さいものを示し、オリゴマーとは連鎖重合性官能基を有する構造単位の繰り返し数が２〜２０程度の重合体である。また、ポリマーまたはオリゴマーの末端のみに連鎖重合性官能基を有するマクロマーも本発明の表面層用の硬化性化合物として使用可能である。本発明では感光体の耐久性と電気的な特性の両立という点からモノマーを使用することが好ましい。
【００２７】
また、連鎖重合性官能基を有するモノマーにおいては一分子中の官能基数において更に分類が可能であり、一分子に官能基が一つのものは単官能モノマーと呼ばれ、二つ以上の場合には多官能モノマーと呼ばれる。本発明において感光体表面層の硬度を十分に確保するために多官能モノマーを使用することが好ましく、更に好ましくは一分子中に三つ以上の連鎖重合性官能基を有する多官能モノマーを使用することが好ましい。
【００２８】
連鎖重合性官能基を有する化合物を溶液状態で用いる場合では、その溶剤としてはトルエン、キシレン及びモノクロルベンゼンなどの芳香族系溶剤のほか、ジオキサン、テトラヒドロフラン、テトラヒドロピランなどのエーテル類、溶質によってはケトン類、飽和炭化水素類なども使用可能である。
【００２９】
また、本発明における連鎖重合性官能基を有する化合物は、電荷輸送機能を併せ持った化合物であることが、電子写真感光体の耐久性と電気的特性の両立という点から好ましい。中でも正孔輸送性化合物であることが好ましい。
【００３０】
連鎖重合性官能基を有する正孔輸送性化合物としては、連鎖和重合性官能基を有する公知の正孔輸送性化合物や、公知の正孔輸送性化合物の一部に不飽和重合性官能基を付加した化合物などであればよい。電荷輸送物質としては、以後の電荷輸送層の詳細な記載にあるようなヒドラゾン化合物、ピラゾリン化合物、トリフェニルアミン化合物などを挙げることができるが、特にこれ等に限定されるものでは無く、正孔輸送機能を有する化合物であれば、いかなる化合物を用いることも可能である。
【００３１】
本発明に用いることのできる、電子線照射により重合または架橋し硬化させることが可能な化合物のうち、電荷輸送機能を有しかつ不飽和重合性官能基を有する化合物の例を表１及び表２に示すが本発明はこれらに限定されるものではない。
【００３２】
【表１】
2004198578.tif 000002
【００３３】
【表２】
2004198578.tif 000003
【００３４】
連鎖重合性官能基を有する化合物で形成される表面層を電子線照射によって硬化した場合に、良好な耐削れ性、耐傷性を示すだけではなく、感光体特性を劣化させずに残留電位の上昇も起こりにくくなるのかに関して、明確な理由は明らかになっていないが、熱または紫外線による硬化方法と比較して、電子線による硬化方法がもつメリットから以下のように考えている。
【００３５】
感光体においては、良好な特性を発現させる上で、感光体内に含有している、極性の強い物質または酸化電位の低い物質は大きな弊害となり得るが、本発明の系は、従来の連鎖重合性官能基を有する化合物を硬化する系と比較して、極性の強い物質または酸化電位の低い物質が反応の過程において生じないか、または非常に少ないことが原因の一つではないかと推測できる。
【００３６】
また、硬化手段として熱または紫外線を用いる場合には、熱または光反応開始剤の添加が必要となるため、残留電位の増加や感度の低下といった感光体特性の劣化がおこり易いが、本発明においては、反応開始剤を用いることなく硬化を行うことができるので、熱または光反応開始剤の添加を必要とする系に比べて、良好な感光体特性を得ることができているとも考えられる。
【００３７】
以下に、本発明における電子写真感光体の表面層の形成方法について述べる。
本発明では、導電性支持体と該支持体上に形成される感光層とを有する電子写真感光体の表面層を形成するにあたり、少なくとも一つ以上の連鎖重合性官能基を有する化合物を含む溶液などの組成物に、吸収線量率が１．０×１０3〜２．０×１０7Ｇｙ／ｓｅｃになるように電子線を照射して該組成物を硬化し、前記表面層を形成する。前記組成物としては前記化合物を溶解した溶液が好ましく用いられ、該化合物を分散または溶解した液を、基体または電荷発生層、電荷輸送層上に塗布後、乾燥、電子線照射し、重合／硬化を行い形成する。また、前もって溶解液を反応させて硬化物を得た後に再度溶剤中に分散または溶解させたものを用いて、塗布、形成することも可能である。
【００３８】
塗布する方法は、例えば浸漬コーテイング法、スプレイコーテイング法、カーテンコーテイング法、スピンコーテイング法などが知られている。
【００３９】
本発明において、電子線照射をする場合、加速器としてはスキャニング型、エレクトロカーテン型、ブロードビーム型、パルス型、ラミナー型などいずれの形式も使用することができる。
【００４０】
図１は、本発明で使用される電子線照射装置の概略図であり、これについて以下に説明する。
本発明で用いられる電子線照射装置は図１に示すように、電子線を発生させる電子線発生部１０と、電子写真感光体に電子線を照射する照射室２０と、電子線発生部１０及び照射室２０を連通する照射窓部３０とを備える。
【００４１】
電子線発生部１０は、電子線を発生するターミナル１２と、ターミナル１２で発生した電子線を真空空間で加速する加速管１４とを有するものである。また、電子線発生部１０の内部は、電子が気体分子と衝突してエネルギーを失うことを防ぐため、図示しない油拡散ポンプなどにより１．０×１０-4〜１．０×１０-6Ｐａの真空に保たれている。ターミナル１２は熱電子を放出する線状のフィラメント１２ａで発生した熱電子をコントロールするグリッド１２ｃとを有する。フィラメント１２ａ及びグリッド１２ｃの図面の奥行き方向の長さは、少なくとも被照射体の放射線が照射されるべき部分の円筒軸方向の長さより長くすれば、被照射体の円筒軸方向は１回の電子線照射で全体が照射可能である。
【００４２】
また、電子線発生部１０には、フィラメント１２ａを加熱して熱電子を放出するための不図示の加熱用電源と、フィラメント１２ａとグリッド１２ｃとの間に電圧を印加する同じく不図示の制御用直流電源と、グリッド１２ｃと照射窓部３０に設けられた窓箔３２との間に電圧を印加する加速用直流電源とが設けられている。
【００４３】
照射室２０は被照射体１’表面に電子線を照射する照射空間２２を含むものである。後述の実施例のように、電子写真感光体の表面層を硬化させる場合には、硬化を安定させるために照射部内部を脱酸素の雰囲気としている。ここで不活性ガスとは窒素ガス、アルゴンガス、ヘリウムガスなどである。被照射体１’は照射部２０の内をコンベアなどの搬送手段により矢印Ａの方向に搬送される。
【００４４】
さらに、少なくともこの円筒状の被照射体１’が電子線照射窓部３０を通過し電子線を照射される時間内は、導電性支持体をその円筒軸を中心にして回転させることによって、該被照射体１’は矢印Ｂの方向に円筒軸を中心にして回転させることが好ましい。なお、電子線発生部１０及び照射部２０の周囲は電子線照射時に二次的発生するＸ線が外部に漏出しないように、鉛遮蔽されている。
【００４５】
照射窓部３０は金属箔からなる窓箔３２と、窓箔３２を冷却するとともに窓箔３２を支持する窓枠構造体３４とを有するものである。窓箔３２は、電子線発生部１０内の真空雰囲気と照射室２０内の空気雰囲気とを仕切り、窓箔３２を介して照射室２０内に電子線を取り出すものである。
【００４６】
加熱用電源によりフィラメント１２ａに電流を流し、加熱するとフィラメント１２ａは熱電子を放出し、この熱電子はフィラメント１２ａとグリッド１２ｃとの間に印加された制御用直流電源の制御電圧により四方八方に引き寄せられる。このうち、グリッド１２ｃを通過したものだけが電子線として有効に取り出される。そして、このグリッド１２ｃから取り出された電子線は、グリッド１２ｃと窓箔３２との間に印加された加速用直流電源の加速電圧により加速管１４内の加速空間で加速された後、窓箔３２を突き抜け、照射窓部３０の下方の照射室２０内を搬送される被照射体１’に照射される。なお、通常は加熱用電源と加速用直流電源とを所定の値に設定し、制御用直流電源を可変にすることで、電子線の電流の調整を可能にしている。
【００４７】
電子線照射により作製される電子写真感光体は、感度、残留電位などの電気特性や表面の硬度は全て電子線の照射方法により大きく変化し得ることが、本発明者等の検討により分かった。特に重要な条件は被照射体表面での電子線吸収線量率（単位時間当たりの電子線吸収量）であり、その他に被照射体表面での電子線吸収線量、電子線の加速電圧などが挙げられる。本発明ではこれらの因子の最適化を図り感度、残留電位などの電気特性や表面の硬度、削れ性に対し良好な電子写真感光体の製造が可能となった。
【００４８】
本発明においては、電子線吸収線量率は１．０×１０3〜２．０×１０7Ｇｙ／ｓｅｃの範囲であり、より好ましくは１．０×１０4〜２．０×１０6Ｇｙ／ｓｅｃである。電子線吸収線量率が低すぎると表面層の硬化度が低下し、高すぎると表面層の硬さが不均一になる傾向にある。なお、本発明では、吸収線量率は、被照射体表面での電子線密度分布において、そのピーク位置が１／ｅ以上であるような有効電子線照射幅内での電子線吸収線量を、被照射体表面が有効電子線照射幅内に存在する時間で除したものである。
【００４９】
電子線の線量は１．０×１０3〜５．０×１０5Ｇｙが好ましく、特には５．０×１０3〜３．０×１０5Ｇｙが好ましい。電子線の線量が低すぎる場合には表面層の硬化度が十分でなく、高すぎる場合には、感光体の感度、残留電位が悪化する。なお、本発明では、吸収線量は、汎用のフィルム線量計により測定することができる。
【００５０】
電子線の加速電圧は好ましくは５０〜２００ｋＶの範囲である。２００ｋＶを超えると電子写真感光体の劣化が顕著となり易く、加速電圧が低すぎると表面層の硬化が膜厚方向で不均一となり易い。なお、本発明では、加速電圧は、図１におけるターミナル１２と陽極である窓箔３２の間に印加される直流電圧値をさす。
【００５１】
なお、電子線の吸収線量率及び吸収線量については、公知の測定手段用いて被照射体である感光体表面層において吸収線量を測定しても良いが、本発明では感光体表面層での吸収線量を必ずしも測定する必要はなく、感光体への照射線量から感光体表面での吸収線量を測定することができる。すなわち、電子線の吸収線量率及び吸収線量は、本発明で用いられる電子線照射装置の出力調整によって制御することができる。
【００５２】
上記条件が好適に設定されることで感度、残留電位などの電気特性や表面の硬度、削れ性に対し良好な電子写真感光体の製造が可能となった。
【００５３】
本発明では、表面層に導電性粒子を含有することが可能である。
表面層に用いられる導電性粒子としては、金属、金属酸化物及びカーボンブラックなどが挙げられる。金属としてはアルミニウム、亜鉛、銅、ニッケル、銀及びステンレスなど、またはこれらの金属をプラスチックの粒子の表面に蒸着したものなどが挙げられる。金属酸化物としては、酸化亜鉛、酸化チタン、酸化スズ、酸化アンチモン、酸化インジウム、酸化ビスマス、スズをドープした酸化インジウム、アンチモンやタンタルをドープした酸化スズ及びアンチモンをドープした酸化ジルコニウムなどが挙げられる。これらは単独で用いることも、二種以上を組み合わせて用いることも出来る。二種以上を組み合わせて用いる場合は、単に混合しても、固溶体や融着させた形にしてもよい。
【００５４】
本発明において用いられる導電性粒子の平均粒径は表面層の透明性の点で０．３μｍ以下、特に０．１μｍ以下が好ましい。
【００５５】
また、本発明においては、上述した導電性粒子の中でも透明性の点で上記のような金属酸化物を用いることが特に好ましい。
【００５６】
導電性粒子は、膜内で均一に分散している必要があり、導電性粒子と化合物との混合割合は導電性粒子の粒径や抵抗率により大きく変化し、その組み合わせにより適宜選択される。
【００５７】
更に、表面層には感光体表面の滑り性などをより一層向上させるために、フッ素原子含有樹脂粒子を分散させることもできる。フッ素原子含有樹脂粒子としては、四フッ化エチレン樹脂、三フッ化塩化エチレン樹脂、六フッ化エチレンプロピレン樹脂、フッ化ビニル樹脂、フッ化ビニリデン樹脂、二フッ化ニ塩化エチレン樹脂及びこれらの共重合体を含むフッ素原子含有樹脂粒子の一種または二種以上を適宜選択するのが好ましいが、特に四フッ化エチレン樹脂やフッ化ビニリデン樹脂が好ましい。樹脂粒子の分子量や粒子の粒径は適宜選択することができ、特に制限されるものではない。
【００５８】
このフッ素原子含有樹脂を導電性粒子と共に連鎖重合性化合物の含有している溶液中で相互の粒子を凝集させないように、本発明においては分散剤を用いることも可能である。また、導電性粒子の表面をフッ素原子含有化合物で表面処理しても良い。表面処理を行うことにより、樹脂溶液中での導電性粒子とフッ素原子含有樹脂粒子の分散性を向上させることができ、さらに経時的に発生する二次粒子形成などが生じにくく、分散安定性を向上させることができる。
【００５９】
また、本発明においては、表面層中に酸化防止剤、紫外線吸収剤、可塑剤などの添加剤を必要に応じ添加することもできる。
【００６０】
以下に電荷発生層と電荷輸送層を積層した機能分離型の感光体の詳細について述べる。
【００６１】
本発明の電子写真感光体を製造する場合、導電性支持体としてはアルミニウム、ステンレスなどの金属や合金、紙、プラスチックなどが用いられるが、その形状は円筒状シリンダーまたはフィルムなど適用される電子写真装置に応じて任意のものとすることができる。また非導電性支持体上に導電層を蒸着法やその他の方法で、別に設けることにより導電性支持体として用いてもよい。
【００６２】
本発明においては導電性支持体の上には、バリアー機能と接着機能をもつ下引き層を設けることができる。
【００６３】
下引き層は感光層の接着性改良、塗工性改良、支持体の保護、基体上の欠陥の被覆、支持体からの電荷注入性改良、感光層の電気的破壊に対する保護などのために形成される。下引き層の材料としてはポリビニルアルコール、ポリ−Ｎ−ビニルイミダゾール、ポリエチレンオキシド、エチルセルロース、エチレン−アクリル酸共重合体、カゼイン、ポリアミド、Ｎ−メトキシメチル化６ナイロン、共重合ナイロン、にかわ、ゼラチンなどが知られている。これらはそれぞれに適した溶剤に溶解されて支持体上に塗布される。その際の膜厚としては０．１〜２μｍ程度が好ましい。
【００６４】
本発明において電荷発生層に用いられる電荷発生物質としては、セレン−テルル、ピリリウム、チアピリリウム系染料、各種の中心金属及び結晶系、具体的には例えばα、β、γ、ε、Ｘ型などの結晶型を有するフタロシアニン化合物、アンスアントロン顔料、ジベンズピレンキノン顔料、ピラントロン顔料、トリスアゾ顔料、ジスアゾ顔料、モノアゾ顔料、インジゴ顔料、キナクリドン顔料、非対称キノシアニン顔料、キノシアニン及び特開昭５４−１４３６４５号公報に記載のアモルファスシリコンなどが挙げられる。
【００６５】
電荷発生層は前記の電荷発生物質を質量比で０．３〜４倍量の結着剤樹脂及び溶剤と共にホモジナイザー、超音波分散、ボールミル、振動ボールミル、サンドミル、アトライター及びロールミルなどの方法でよく分散し、分散液を塗布、乾燥して形成されるか、または前記電荷発生物質の蒸着膜など、単独組成の膜として形成される。その膜厚は５μｍ以下、特に０．１〜２μｍの範囲であることが好ましい。
【００６６】
本発明において電荷輸送層に用いる電荷輸送物質としては以下のものがあげられる。
【００６７】
電荷輸送物質は電子輸送物質と正孔輸送物質に大別される。電子輸送物質としては、例えば２，４，７−トリニトロフルオレノン、２，４，５，７−テトラニトロフルオレノン、クロラニル及びテトラシアノキノジメタンなどの電子吸引性物質やこれらの電子吸引性物質を高分子化したものなどが挙げられる。
【００６８】
正孔輸送物質としてはピレン及びアントラセンなどの多環芳香族化合物；カルバゾール系、インドール系、イミダゾール系、オキサゾール系、チアゾール系、オキサジアゾール系、ピラゾール系、ピラゾリン系、チアジアゾール系及びトリアゾール系化合物などの複素環化合物；ｐ−ジエチルアミノベンズアルデヒド−Ｎ，Ｎ−ジフェニルヒドラゾン及びＮ，Ｎ−ジフェニルヒドラジノ−３−メチリデン−９−エチルカルバゾールなどのヒドラゾン系化合物；α−フェニル−４’−Ｎ，Ｎ−ジフェニルアミノスチルベン及び５−［４−（ジ−ｐ−トリルアミノ）ベンジリデン］−５Ｈ−ジベンゾ［ａ，ｂ］シクロヘプテンなどのスチリル系化合物；ベンジジン系化合物；トリアリールメタン系化合物；トリフェニルアミン系化合物；及び、これらの化合物から誘導される基を主鎖または側鎖に有するポリマー（例えばポリ−Ｎ−ビニルカルバゾール及びポリビニルアントラセン）などが挙げられる。
【００６９】
これらの有機電荷輸送物質の他にセレン、セレン−テルル、アモルファスシリコン及び硫化カドミウムなどの無機材料も用いることができる。また、これらの電荷輸送物質は単独で用いても二種以上組み合わせても良く、また本発明は上記化合物に限定されるものでなく、上記以外の化合物を使用することも可能である。
【００７０】
電荷輸送層が表面層であり、電荷輸送物質と連鎖重合性官能基をもった樹脂とで構成されている場合、この配合割合は、樹脂１００質量部あたり電荷輸送物質を１０〜５００質量部とすることが好ましい。
【００７１】
先にも述べたが、表面層には電荷輸送機能をもった連鎖重合性化合物を用いることも可能であり、表面層の構成は、電荷輸送物質、連鎖重合性官能基をもつ樹脂、導電性粒子、フッ素原子含有樹脂、また一般的な成膜性のある樹脂、たとえばポリカーボネート樹脂、ポリアリレート樹脂、ポリスチレン樹脂、ポリメチルメタクリレート樹脂などと混合するなど、どのような組み合わせをもって成されても良く、少なくとも一つ以上の連鎖重合性官能基を含む化合物が表面層の構成物質として含有されていればよい。
【００７２】
この表面層は電荷キヤリアを輸送できる限界があるので、必要以上に膜厚を厚くすることができないが、１μｍ〜４０μｍ、特には２μｍ〜３０μｍの範囲が好ましい。
【００７３】
表面層が保護層の場合、電荷発生層上に形成する電荷輸送層は、先記した電荷輸送物質と適当な樹脂を溶剤に溶解することによって得られた溶解液を塗布、乾燥し形成することが好ましい。
【００７４】
次に電荷発生層上に形成する電荷輸送層の電荷輸送物質と結着剤樹脂との混合割合、溶剤、またこの溶解液を塗布する方法などについて述べる。
【００７５】
電荷輸送物質と結着剤樹脂との混合割合は質量比で２：１〜１：４程度が好ましく、またその溶剤としてはトルエン、キシレン及びモノクロルベンゼンなどの芳香族系溶剤のほか、ジオキサン、テトラヒドロフラン、テトラヒドロピランなどのエーテル類、溶質によってはケトン類、飽和炭化水素類なども使用可能である。この溶解液を塗布する方法は、例えば浸漬コーテイング法、スプレイコーテイング法、カーテンコーテイング法、スピンコーテイング法などが知られている。電子写真感光体を効率よく大量生産するには浸漬コーテイング法が最良であり、本発明においても浸漬コーテイングは好ましい方法である。
【００７６】
表面層が保護層の場合も電荷輸送層が表面層であった場合同様、電荷輸送機能をもった連鎖重合性化合物、電荷輸送物質、連鎖重合性官能基をもつ樹脂、導電性粒子、フッ素原子含有樹脂、また一般的な成膜性のある樹脂、たとえばポリカーボネート樹脂、ポリアリレート樹脂、ポリスチレン樹脂、ポリメチルメタクリレート樹脂などと混合するなど、どのような組み合わせをもって成されても良く、少なくとも一つ以上の連鎖重合性官能基を含む化合物が表面層の構成物質として含有されていればよい。
【００７７】
保護層は、電子写真特性上、何らかの電荷輸送機能を有している必要があり、先に示したような電荷輸送物質を保護層に含有させる場合、電荷輸送層内に含有させる電荷輸送物質と、保護層内に含有させる電荷輸送物質は、同物質である必要は無い。
【００７８】
また、本発明は、前記本発明の電子写真感光体を備えた電子写真装置から構成される。本発明の電子写真装置は、前記本発明の電子写真感光体に、形成すべき画像に応じた潜像を形成し、これを現像することにより、普通紙など、画像を表示するための記録媒体（転写材）に画像を形成するものであれば特に限定されず、上記電子写真感光体の他に、従来より知られている種々の手段、装置及び部材などを必要に応じて用いることができる。
【００７９】
また、本発明は、前記本発明の電子写真感光体を備えた電子写真プロセスカートリッジから構成される。本発明の電子写真プロセスカートリッジは、複数の工程を実現することのできる手段や装置などが一体的に構成され、かつ電子写真装置本体に着脱自在に設けられるものであり、本発明の電子写真感光体を含む構成であれば、用いる手段や装置及び部材などを任意に選択することができる。例えばプロセスカートリッジについて各種手段や装置などの選択例としては、感光体と現像装置とクリーニング装置との組み合わせを好適に例示することができる。このようなプロセスカートリッジとして構成することにより、より一層優れたメンテナンス性が実現され、ユーザー自身によるトナー交換などのメンテナンスがより容易となる。
【００８０】
次に、本発明の電子写真装置の一例を示す概略構成を図２に示す。図において、１は前述した本発明の電子写真感光体であり、矢印方向に所定の周速度で回転駆動される。該感光体１はその回転過程で帯電手段２によりその周面に正または負の所定電位の均一帯電を受け、次いで像露光手段３により光像露光Ｌ（スリット露光・レーザービーム走査露光など）を受ける。これにより感光体周面に露光像に対応した静電潜像が順次形成されていく。
【００８１】
形成された静電潜像は、次いで現像手段４でトナー現像され、そのトナー現像像が転写手段５により不図示の給紙部から感光体１と転写手段５との間に感光体１の回転と同期取りされて給送された転写材Ｐの面に順次転写されていく。像転写を受けた転写材Ｐは感光体面から分離された後、像定着手段８へ導入され、像定着を受けて複写物（コピー）として機外へプリントアウトされる。像転写後の感光体１の表面はクリーニングブレード６にて転写残りトナーの除去を受けて清浄面化され、前露光手段７により除電処理がされて繰り返して像形成に使用される。感光体１の均一帯電手段２としては接触帯電方式であるローラ帯電器が使用されている。
【００８２】
電子写真装置として、上述の感光体や現像手段、クリーニング手段などの構成要素のうち、複数のものを装置ユニットとして一体に結合して構成し、このユニットを装置本体に対して着脱自在のプロセスカートリッジとしても良い。例えば、感光体１とクリーニング手段７とを一体化して一つの装置ユニットとし、装置本体のレールなどの案内部材を用いて着脱自在の構成にしてもよい。このとき上記の装置ユニットのほうに帯電手段及び／または現像手段を伴って構成してもよい。なお、図２には、感光体１、帯電手段２、現像手段４及びクリーニングブレード６を一体的かつ電子写真装置本体に着脱自在に構成されたプロセスカートリッジが示されている。本実施の形態では、支持部材１００によって各手段などが所定位置に一体的に支持され、電子写真装置本体に設けられた案内部材１１０によって、各手段などを支持している支持部材１００が装置本体に対して着脱自在に設けられている。
【００８３】
本発明における露光手段、現像手段、転写手段およびクリーニング手段などの、通常の電子写真プロセスを行うために必要な手段は何ら限定されるもので無く、装置構成上クリーニング手段を除いた、クリーナーレスシステムでの電子写真装置の構成をとることなども可能である。
【００８４】
本発明は、前記本発明に関わる電子写真感光体を備えた電子写真装置として構成され、電子写真複写機に利用するのみならず、レーザービームプリンター、ＣＲＴプリンター、ＬＥＤプリンター、液晶プリンター、レーザー製版などの電子写真応用分野にも広く用いることができる。
【００８５】
また、本発明は電子写真装置及びリモート端末からの画像情報を受信する受信手段を有するファクシミリで構成することもできる。
【００８６】
以下に本発明を実施例により説明する。
【００８７】
【実施例】
＜実施例１＞
まず、導電層用の塗料を以下の手順で調製した。１０％の酸化アンチモンを含有する酸化スズで被覆した導電性酸化チタン粉体５０部（質量部、以下同様）、フェノール樹脂２５部、メチルセロソルブ２０部、メタノール５部及びシリコーンオイル（ポリジメチルシロキサンポリオキシアルキレン共重合体、平均分子量３，０００）０．００２部をφ１ｍｍガラスビーズを用いたサンドミル装置で２時間分散して調製した。この塗料を厚さ５０μｍのアルミニウムシート上にワイヤーバーにより塗布し、１４０℃で３０分間乾燥して、膜厚１５μｍの導電層を形成した。
【００８８】
次に、Ｎ−メトキシメチル化ナイロン５部をメタノール９５部中に溶解し、中間層用塗料を調製した。この塗料を前記の導電層上に導電層と同様の方法で塗布し、１００℃で１０分間乾燥し、０．６μｍの中間層を形成した。
【００８９】
次に、ＣｕＫαのＸ線回折におけるブラック角２θ±０．２度の、９．０度、１４．２度、２３．９度及び２７．１度に強いピークを有するオキシチタニウムフタロシアニンを６部、ポリビニルブチラール（商品名エスレックＢＭ２、積水化学（株）製）５部及びシクロヘキサノン１９５部を直径が１ｍｍガラスビーズを用いたペイントシェーカー装置で３時間分散して、その後に酢酸エチル２３０部を加えて電荷発生層用塗料を調製した。この塗料を前記の中間層の上に中間層と同様の方法で塗布して、１００℃で１５分間乾燥して、膜厚０．２μｍの電荷発生層を形成した。
【００９０】
次いで、表１の化合物例Ｎｏ．１１の化合物４０部、ジクロルメタン２０部、トルエン４０部の混合溶媒中に溶解し電荷輸送層用塗料を作製した。この溶液を電荷発生層表面に塗布し、５０℃の温度で１５分間乾燥した後、図１に示す電子線照射装置を用いて電子線を照射した（但し、被照射体はシート状）。被照射体は、電子線照射窓部の下部を矢印Ａ方向にベルトコンベアで一定速度で移動する際に電子線照射を受ける構造となっている。このとき、電子線照射窓部における矢印Ａ方向の有効電子線照射幅（被照射体表面上の吸収電子線密度分布において、ピーク位置の１／ｅ以上である幅）は４０ｍｍであった。電子線照射条件は吸収線量率８．３×１０5Ｇｙ／ｓｅｃ、加速電圧１６０ｋＶ、電子線の吸収線量２．０×１０5Ｇｙ、コンベア速度１６７ｍｍ／ｓｅｃであった。以上の条件にて電子線を照射し、化合物を硬化することによって膜厚１５μｍの電荷輸送層を形成し、電子写真感光体を作製した。
【００９１】
電子写真感光体の機械的特性の評価は、テーバー磨耗試験機（安田精機製作所製）により、加重５００ｇ×２で、５００回転の条件で行った。磨耗試験により削れられた表面層の量は、磨耗試験前後の重量変化値から求められ、比較例１の表面層を用いた場合を１０とした時の相対評価値を表３に記載した。
【００９２】
電子写真感光体の電気的特性は、直径３０ｍｍのアルミニウムシリンダーに、電子写真感光層が形成されたアルミニウムシートを巻きつけ、これを感光ドラムとし、図２に示される構成の電子写真装置であるＡｐｐｌｅ  Ｃｏｍｐｕｔｅｒ，Ｉｎｃ．製ＬＢＰであるＬａｓｅｒ  Ｗｒｉｔｅｒ  １６／６００ＰＳの改造機に入れ、初期の感光体特性である、暗部電位Ｖｄ、感度Ｖｌ（暗部電位−５００Ｖ設定で０．３μＪ／ｃｍ2の光量で光減衰させたときの表面電位）、残留電位Ｖｓｌ（光量に対する電位減衰カーブの高光量域での飽和電位）を測定した。
【００９３】
表３に結果を示す。機械的特性である削れは、非常に少なく、また感光体の初期電位特性であるＶｄ、Ｖｌ、Ｖｓｌの値も良好であった。なお、Ｖｄは絶対値が大きい方が好ましく、Ｖｌ及びＶｓｌは絶対値が小さい方が好ましい。
【００９４】
＜実施例２＞
実施例１と同様にして電荷発生層まで形成した。
【００９５】
次いで、実施例１における電荷輸送層の化合物を表２のＮｏ．２２の化合物３０部、下記構造式（３０）の繰り返し単位を有するポリカーボネート樹脂（数平均分子量２００００）１０部に変え、これをジクロルメタン２０部、トルエン４０部の混合溶媒中に溶解し、電荷輸送層用塗料を調整した。この塗料を前記の電荷発生層上に、実施例１と同様の塗布方法で塗布し、乾燥した後、実施例１と同条件で電子線を照射し、膜厚１５μｍの電荷輸送層の電子写真感光体を得た。
【００９６】
【化１】
2004198578.tif 000004
【００９７】
この感光体を実施例１と同様にして評価した。結果を表３に示す。テーバー評価値より、その削れ量は比較的少なく機械的特性は良好であり、また感光体の初期電位特性であるＶｄ、Ｖｌ、Ｖｓｌの値も良好であった。
【００９８】
＜実施例３＞
電荷発生層までは、実施例１と同様に作製した。
【００９９】
次いで、下記構造式（３１）のスチリル化合物である電荷輸送物質１０部及びポリカーボネート（重量平均分子量４６０００）１０部を、ジクロルメタン３０部及びモノクロルベンゼン６０部の混合溶媒中に溶解して溶液を作製し、この溶液を電荷発生層表面に塗布し、１１０℃の温度で６０分間乾燥させ、膜厚１１μｍの電荷輸送層を形成した。
【０１００】
【化２】
2004198578.tif 000005
【０１０１】
次に表１のＮｏ．１１の化合物６０部をプロパノール１２０部に溶解し表面保護層用塗料を調整した。この塗料を先記電荷輸送層上に塗布し、乾燥した後、実施例１と同条件で電子線を照射し、膜厚４μｍの表面保護層をもつ、電子写真感光体を得た。
【０１０２】
この感光体を実施例１と同様にして評価した。結果を表３に示す。テーバー評価値より、その削れ量は、非常に少なく機械的特性は良好であり、また感光体の初期電位特性であるＶｄ、Ｖｌ、Ｖｓｌの値も良好であった。
【０１０３】
＜実施例４＞
電荷輸送層までは、実施例３と同様に作製した。
【０１０４】
次いで表２の化合物Ｎｏ．３６のアクリロイルオキシ基を有する化合物３５部と、下記構造式（３２）で表面処理した（処理量７％）アンチモンドープした酸化スズ超微粒子５０部をプロパノール５６０部に溶解し、サンドミルに６６時間かけて酸化スズ超微粒子を分散し保護層用塗料を調製した。
【０１０５】
【化３】
2004198578.tif 000006
【０１０６】
この塗料を前記の電荷輸送層上に塗布し、１２０℃で６０分間乾燥した後、実施例１と同条件の電子線を照射し樹脂を硬化することによって膜厚３μｍの保護層を形成し、電子写真感光体を作製した。
【０１０７】
この感光体を実施例１と同様にして評価した。結果を表３に示す。テーバー評価値より、その削れ量は比較的少なく機械的特性は良好であり、また感光体の初期電位特性であるＶｄ、Ｖｌ、Ｖｓｌの値も良好であった。
【０１０８】
＜実施例５＞
実施例３における保護層中に、ポリテトラフルオロエチレン微粒子（平均粒径０．１８μｍ）を７部加えて分散した他は、実施例３と同様にして電子写真感光体を作製し、評価した。結果を表３に示す。テーバー評価値より、その削れ量は非常に少なく機械的特性は良好であり、また感光体の初期電位特性であるＶｄ、Ｖｌ、Ｖｓｌの値も良好であった。
【０１０９】
＜実施例６＞
実施例３における保護層のＮｏ．１１の化合物をＮｏ．３１とＮｏ．３５を混合させた構成とし、各化合物１０部ずつをプロパノール４０部に溶解し表面保護層用塗料を調整した。この塗料を先記、電荷輸送層上に塗布し、乾燥した後、実施例１と同条件で電子線を照射し、膜厚４μｍの表面保護層をもつ電子写真感光体を得た。この感光体を実施例１と同様にして評価した。結果を表３に示す。テーバー評価値より、その削れ量は非常に少なく機械的特性は良好であり、また感光体の初期電位特性であるＶｄ、Ｖｌ、Ｖｓｌの値も良好であった。
【０１１０】
＜実施例７＞
実施例３における保護層のＮｏ．１１の化合物を、Ｎｏ．２６とＮｏ．３５を混合させた構成とし、各化合物１０部ずつをプロパノール３０部に溶解し表面保護層用塗料を調整した。この塗料を先記、電荷輸送層上に塗布し、乾燥した後、実施例１と同条件で電子線を照射し、膜厚４μｍの表面保護層をもつ電子写真感光体を得た。この感光体を実施例１と同様にして評価した。結果を表３に示す。テーバー評価値より、その削れ量は非常に少なく機械的特性は良好であり、また感光体の初期電位特性であるＶｄ、Ｖｌ、Ｖｓｌの値も良好であった。
【０１１１】
＜実施例８＞
実施例３における保護層のＮｏ．１１の化合物をＮｏ．９に代えた他は、実施例３と同様にして表面保護層用塗料を調整し、塗布、乾燥、電子線照射を行い、膜厚４μｍの表面保護層をもつ電子写真感光体を得た。この感光体を実施例１と同様にして評価した。結果を表３に示す。テーバー評価値より、その削れ量は非常に少なく機械的特性は良好であり、また感光体の初期電位特性であるＶｄ、Ｖｌ、Ｖｓｌの値も良好であった。
【０１１２】
＜比較例１＞
実施例３における、保護層を設けず、実施例３と同様にして電子写真感光体を作製し、評価した。結果を表３に示す。
【０１１３】
その結果、機械的特性であるテーバー磨耗試験機による削れは、本発明の表面層に比較して、非常に多かった。また、これを感光ドラム化したものの、実機での耐久試験を実施例２６と同様の方法で評価した。その結果、削れ量は非常に多いため高耐久化を達成できる電子写真感光体の表面層では無いことが分かった。
【０１１４】
＜実施例９〜１４＞
実施例３において、保護層塗布後の電子線照射条件のうち、電子線の線量を１．０×１０3〜５．０×１０5Ｇｙの範囲内におさまるようにして、吸収線量率をビーム電流及びコンベア速度の条件を変化させることにより、各々１．０×１０3、１．０×１０4、３．０×１０5、２．０×１０6、５．０×１０6、２．０×１０7Ｇｙ／ｓｅｃと変化させて電子線を照射した以外は実施例３と同様にして、感光体を作製し、評価した。結果を表３に示す。
【０１１５】
その結果、１．０×１０3Ｇｙ／ｓｅｃで処理された感光体（実施例９）は、テーバー評価による、削れ量が若干大きめであり、硬化度が少々低くなりつつあることが確認された。また、５．０×１０6Ｇｙ／ｓｅｃ以上で処理された感光体（実施例１３及び１４）のテーバー評価による削れ量は、他のものと大きな差は見られないものの、Ｖｌ値、Ｖｓｌ値は、若干大きかった。
【０１１６】
また、実施例１２〜１４の感光体について、実施例２５で述べられている複写機による通紙耐久試験を行ったところ、いずれの感光体も、２００００枚耐久後も良好な画像が得られたが、実施例１３及び１４の感光体は、実画像上は問題にならない程度の局所的な傷の発生がみられ、膜の面内での硬化度が若干不均一になっていると考えられる。
【０１１７】
＜実施例１５〜２０＞
実施例３において、保護層塗布後の電子線照射条件のうち、吸収線量率及び加速電圧を固定し、ビ−ム電流及びコンベアスピードを調節し感光体表面への電子線の吸収線量を、各々１．０×１０3、５．０×１０3、５．０×１０4、５．０×１０5、９．０×１０5、２．０×１０6Ｇｙと変化させた以外は、実施例３と同様にして、感光体を作製し、評価した。結果を表３に示す。９．０×１０5Ｇｙ以上で処理された感光体（実施例１９及び２０）のＶｌ値、Ｖｓｌ値は、大き目で、実施例２６で述べられている複写機で、画像を出したところ、初期画像から画像濃度が若干薄くなってしまった。
【０１１８】
＜実施例２１〜２４＞
実施例３における保護層塗布後の電子線照射条件のうち、電子線の加速電圧を各々４０、５０、１００、２００ｋＶとした以外は、実施例３と同様にして、感光体を作製し、評価した。結果を表３に示す。４０ｋＶの条件で処理された感光体の硬化は、他のものに比べ、若干低い傾向にあり、テーバー評価による削れ量では、初期〜１００回転での削れ量と、４００回転〜５００回転での削れ量を比較すると加速度的に削れ量が上昇していくことがわかった。これは加速電圧が低いため膜厚方向での硬化が不均一になっているためと考えられる。
【０１１９】
＜実施例２５＞
アルミニウムシートの代わりに直径３０ｍｍのアルミニウムシリンダーを用い、塗布方法を浸漬塗布にした以外は、実施例３と同様にして感光体を作製した。この感光体をキヤノン（株）製複写機ＧＰ−４０に搭載し、２００００枚通紙耐久を行った。結果を表３に示す。耐久での感光体の削れは非常に少なく０．２μｍ程度であり、耐久終了時まで非常に安定した特性であった。
【０１２０】
＜実施例２６＞
アルミニウムシートの代わりに直径３０ｍｍのアルミニウムシリンダーを用い、塗布方法を浸漬コーテイング法にした以外は、実施例９と同様にして感光体を作製し、実施例２５と同様にして評価したところ、表３に示されるように、耐久での感光体の削れは１．２μｍ程度と、実施例２５に比べると多かった。
【０１２１】
＜比較例２、３＞
実施例９における保護層塗布、乾燥後の電子線照射条件のうち、電子線の線量を１．０×１０3〜２．０×１０6Ｇｙの範囲内におさまるようにして、ビーム電流及びコンベア速度の条件を変化させることにより、吸収線量率を５．０×１０2、４．０×１０7Ｇｙ／ｓｅｃとして電子線を照射した以外は、実施例９と同様にして感光体を作製し、評価した。結果を表３に示す。
【０１２２】
５．０×１０2Ｇｙ／ｓｅｃで処理された感光体（比較例２）は、テーバー評価による削れ量が大きく、硬化度が低いことが確認された。また、４．０×１０7Ｇｙ／ｓｅｃで処理された感光体（比較例３）は、実施例２５で述べられている複写機による通紙耐久試験を行ったところ、局所的に傷の発生がみられ、耐久途中で傷起因の画像欠陥が実画像上に発生した。
【０１２３】
【表３】
2004198578.tif 000007
【０１２４】
【発明の効果】
本発明によれば、導電性支持体と該支持体上に形成される感光層とを有する電子写真感光体の表面層が少なくとも一つ以上の連鎖重合性官能基を有する化合物を含有し、電子線照射により該化合物を硬化し前記表面層が形成される電子写真感光体において、電子線の吸収線量率が１．０×１０3〜２．０×１０7Ｇｙ／ｓｅｃであることから、膜強度が高く、耐析出性が良好であり、初期の電位特性である帯電電位安定性に優れ、感度悪化が無く、残留電位の小さい特性を有している。従って、膜強度が高く、耐摩耗性と耐析出性とが良好な電子写真感光体、それを備える電子写真装置及び電子写真プロセスカートリッジを提供することができる。
【０１２５】
また、本発明によれば、この電子写真感光体を用いることにより、耐久における耐磨耗性が極めて良好な電子写真装置を提供することができる。
【０１２６】
また本発明によれば、帯電能、感度、残留電位などに対し安定した性能を発揮することができる電子写真感光体及びその製造方法を提供することができる。
【図面の簡単な説明】
【図１】本発明の電子写真感光体を作製するために用いられる電子線照射装置の一例を示す概略構成図である。
【図２】本発明の電子写真装置の一例を示す概略構成図である。
【符号の説明】
１  感光体
１’  被照射体
２  帯電手段
３  像露光手段
４  現像手段
５  転写手段
６  クリーニングブレード
７  前露光手段
８  像定着手段
９  転写材搬送装置
１０  電子線発生部
１２  ターミナル
１２ａ  フィラメント
１２ｂ  ハウス
１２ｃ  グリッド
１４  加速管
２０  照射室
２２  照射空間
３０  照射窓部
３２  窓箔
３４  窓枠構造体
１００  支持部材
１１０  案内部材
Ｌ  光像露光
Ｐ  転写材
【図１】
2004198578.tif 000008
【図２】
2004198578.tif 000009